(57)【要約】高電圧の回転電機に必要な絶縁の信頼性を維持したままで、巻線の占積率を向上させた高効率の回転電機を提供することを目的として、極歯単位で円周方向に分割され電磁鋼板を積層した固定子ピースに、それぞれ電線を巻装して巻線を形成した複数の固定子分割体を、所定数環状に接合した固定子を有する回転電機において、上記固定子ピースの少なくとも上記電線が巻装される面に、ボイド含有率が２％以下の薄肉絶縁被覆を有するように構成した。
2011125145.tif 000002
【特許請求の範囲】
【請求項１】
極歯単位で円周方向に分割され電磁鋼板を積層した固定子ピースに、それぞれ電線を巻装して巻線を形成した複数の固定子分割体を、所定数環状に接合した固定子を有する回転電機において、
上記固定子ピースの少なくとも上記電線が巻装される面に、ボイド含有率が２％以下の薄肉絶縁被覆を有することを特徴とする回転電機。
【請求項２】
固定子ピースに巻装された電線の最外層となる最外層電線部における、互いに隣接する上記固定子分割体が対向する側の面に、ボイド含有率が２％以下の相間の絶縁被覆を有することを特徴とする請求項１記載の回転電機。
【請求項３】
薄肉絶縁被覆の厚さは、５０μｍ以上１５０μｍ以下であることを特徴とする請求項１記載の回転電機。
【請求項４】
薄肉絶縁被覆は、隣接する電線の対向する凹凸表面と空隙なく密接することを特徴とする請求項１〜３のいずれかに記載の回転電機。
【請求項５】
薄肉絶縁被覆は、固定子ピースに電線を巻装する時に生じる外力により変形可能な絶縁材料にて形成されていることを特徴とする請求項４に記載の回転電機。
【請求項６】
薄肉絶縁被覆は、少なくとも、固定子ピースの電線が巻装される面と密接する第１の薄肉絶縁被覆と、上記電線と対向する第２の薄肉絶縁被覆とを有する多層であることを特徴とする請求項１〜３のいずれかに記載の回転電機。
【請求項７】
相間の絶縁被覆は、互いに隣接する固定子分割体の巻線が対向する側における最外層電線部の面を、覆うように構成することを特徴とする請求項１〜３のいずれかに記載の回転電機。
【請求項８】
相間の絶縁被覆は、互いに隣接する固定子分割体の巻線が対向する側における最外層電線部の面を、間隙なく覆うように構成することを特徴とする請求項７記載の回転電機。
【請求項９】
電磁鋼板を積層して極歯単位で円周方向に分割された固定子ピースを作成する工程、
上記固定子ピースの電線を巻装する面に、ボイド含有率が２％以下の薄肉絶縁被覆を、粉体塗装または電着塗装にて形成処理する工程、
上記薄肉絶縁被覆が形成処理された上記固定子ピースに、電線を巻装して固定子分割体を作成する工程、
上記固定子分割体を所定数環状に接合して固定子を形成する工程、
および上記固定子に回転子を挿入組立てする工程を有することを特徴とする回転電機の製造方法。
【請求項１０】
固定子分割体の巻装した電線の最外層となる最外層電線部の外側の面に、ボイド含有率が２％以下の相間の絶縁被覆を粉体塗装または電着塗装にて形成処理する工程を有することを特徴とする請求項９記載の回転電機の製造方法。
【発明の詳細な説明】
【技術分野】
【０００１】
この発明は、固定子ピースに電線を巻装した固定子分割体を所定数環状に接合した固定子を有する回転電機およびその製造方法に関する。
【背景技術】
【０００２】
従来の回転電機においては、積層電磁鋼板からなる固定子ピースに一体成形したインシュレータにて対地絶縁層を設け、この対地絶縁層上にエナメル被覆された電線を巻装して固定子分割体を作成し、これを所定数接合することで環状の固定子を構成している（例えば、特許文献１参照）。また、別の従来の回転電機においては、板状部材を積層して構成された鉄心の表面に粉体塗装または電着塗装にて絶縁層を形成して、巻線を巻回している（例えば、特許文献２参照）。
【先行技術文献】
【特許文献】
【０００３】
【特許文献１】特開２０００−３３３３８８号公報
【特許文献２】特開平９−１２１４９２号公報
【発明の概要】
【発明が解決しようとする課題】
【０００４】
従来の回転電機の固定子では、固定子ピースと巻線との対地絶縁を一体成形したインシュレータにて確保しているため、インシュレータの厚み分、巻線が可能な空間が狭くなり、巻線の占積率が制限されるという問題があった。【０００５】
また、別の従来の回転電機では、粉体塗装または電着塗装にて鉄心に薄い絶縁被覆を形成できるが、近年の回転電機の高電圧化に対応可能なほど十分な耐電圧性能が確保できず、適用可能な範囲が低電圧の小形モータに限定されるという問題があった。【０００６】
この発明は、上述のような課題を解決するためになされたものであって、高電圧の回転電機に必要な絶縁の信頼性を維持したままで、巻線の占積率を向上させた高効率の回転電機を提供することを目的とする。
【課題を解決するための手段】
【０００７】
この発明に係る回転電機は、極歯単位で円周方向に分割され電磁鋼板を積層した固定子ピースに、それぞれ電線を巻装して巻線を形成した複数の固定子分割体を、所定数環状に接合した固定子を有する回転電機において、固定子ピースの少なくとも電線が巻装される面に、ボイド含有率が２％以下の薄肉絶縁被覆を有するものである。【０００８】
また、回転電機の製造方法であって、電磁鋼板を積層して極歯単位で円周方向に分割された固定子ピースを作成する工程、固定子ピースの電線を巻装する面に、ボイド含有率が２％以下の薄肉絶縁被覆を、粉体塗装または電着塗装にて形成処理する工程、薄肉絶縁被覆が形成処理された固定子ピースに、電線を巻装して固定子分割体を作成する工程、固定子分割体を所定数環状に接合して固定子を形成する工程、および固定子に回転子を挿入組立てする工程を有するものである。
【発明の効果】
【０００９】
この発明は、高電圧の回転電機に必要な絶縁の信頼性を維持したままで、固定子の巻線の占積率を向上させた高効率の回転電機を得ることができる。
【図面の簡単な説明】
【００１０】
【図１】この発明の実施の形態１に係る回転電機の一部を分解して概略を示した斜視図である。
【図２】この発明の実施の形態１に係る回転電機の固定子の部分断面を示した斜視図である。
【図３】この発明の実施の形態１に係る固定子分割体の構成を説明するための斜視図である。
【図４】図３（ｃ）の断面Ｓ１を示す断面図である。
【図５】この発明の実施の形態１に係る薄肉絶縁被覆のボイド率を説明するための説明図である。
【図６】この発明の実施の形態１に係る薄肉絶縁被覆の厚さを説明するための説明図である。
【図７】この発明の実施の形態２に係る薄肉絶縁被覆を設けた固定子ピースを示す斜視図である。
【図８】この発明の実施の形態３に係る固定子分割体の断面図である。
【図９】この発明の実施の形態４に係る固定子分割体の断面図である。
【図１０】この発明の実施の形態４に係る固定子分割体における図３（ｂ）の断面Ｓ２に相当する部分の断面図である。
【図１１】この発明の実施の形態４に係る固定子分割体の変形例を示す断面図である。
【図１２】この発明の実施の形態５に係る固定子分割体の断面図である。
【図１３】この発明の実施の形態５に係る互いに隣接する固定子分割体の接合の状態を示す断面図である。
【図１４】この発明の実施の形態６に係る互いに隣接する固定子分割体の接合の状態を示す断面図である。
【発明を実施するための形態】
【００１１】
実施の形態１．
図１は、この発明の実施の形態１に係る回転電機の一部を分解して概略を示した斜視図である。図１において、固定子２は回転子３を取り囲むように筐体４に保持されている。回転子２は回転軸５と一体に構成され、回転軸５は軸受６にて回動自在に保持されている。
【００１２】
図２は、この発明の実施の形態１に係る回転電機の固定子の部分断面を示した斜視図である。同図では、極歯単位で円周方向に分割され電磁鋼板を積層した固定子ピース７に、それぞれ電線８を巻装して巻線９が形成された複数の固定子分割体１０を、所定数環状に接合した固定子２を示しており、固定子分割体１０の内部構造が分かるように部分断面をとっている。なお、隣り合う固定子分割体１０の巻線９はそれぞれ異なる相となるので、相間の絶縁を確保するため絶縁板１１が挿入されている。
【００１３】
図３は、この発明の実施の形態１に係る固定子分割体１０の構成を説明するための斜視図である。図３（ａ）に示すように、固定子分割体１０を構成する固定子ピース７は、電磁鋼板を積層後に略Ｔ状に打ち抜いて形成され、巻き溝１２を有している。図３（ｂ）に示すように、この巻き溝１２は、絶縁層となる薄肉絶縁被覆１３にて覆われている。図３（ｃ）に示すように、この薄肉絶縁被覆１３に覆われた巻き溝１２に電線８を巻装して巻線９が形成され、固定子分割体１０が構成されている。なお、薄肉絶縁被覆１３は、固定子ピース７と巻線９との絶縁を確保すると共に、張力をかけて巻装される電線８の破損防止の役割を担っているが、一般に固定子ピース７は対地電位となるので、薄肉絶縁被覆１３は巻線９と対地の絶縁を担うことになる。
【００１４】
図４は、図３（ｃ）の断面Ｓ１を図中の矢印の方向から見た断面図である。同図において、電線８は、導線８ａに被覆８ｂ、例えばエナメル被覆を施した被覆電線であり、固定子ピース７の中心軸側から順次巻装されて固定子分割体１０が作成される。この巻装された電線８の内、固定子ピース７の巻き溝１２を構成する面と対向する電線８に対しては、通常の運転状態で印加される電圧のみならずサージなどの高電圧で地絡しないように絶縁設計を行う必要がある。しかし、上記エナメル被覆には、製造時の不具合や、巻装時の外力の剥離、亀裂などによりピンホールが生じる可能性があるので、薄肉絶縁被覆１３に十分な絶縁性能を持たすことが好ましい。
【００１５】
薄肉絶縁被覆１３は、樹脂を主成分とした絶縁材料、例えば、エポキシ、ポリイミド、ポリアミド、ポリエステル、ＰＰＳ（ポリフェニレンサルファイド）など、熱硬化性もしくは熱可塑性の樹脂を、適切な条件で粉体塗装または電着塗装を用いて形成した絶縁膜である。この薄肉絶縁被覆１３の形成は、電線８を巻装して固定子分割体１０を作成する工程の前に、電線８が巻装される固定子ピース表面におこなわれるので、環境の制約を受けず塗布処理ができ、塗布条件を最適化することでピンホールが無く且つボイドの含有を抑制した安定な膜質が得られる。
【００１６】
以下、エポキシを用いて粉体塗装にて薄肉絶縁被覆１３を形成する場合の一例についてさらに具体的に説明するが、本発明は以下の形態に限定されるものではない。
【００１７】
粉体塗装に用いる粉体塗料は、エポキシ樹脂、硬化剤および所望により用いられる硬化促進剤、充填剤、顔料、タレ防止材、レベリング材などの成分から構成される。エポキシ樹脂組成物に用いられるエポキシ樹脂としては、例えばビスフェノールＡ型エポキシ樹脂、ビスフェノールＦ型エポキシ樹脂、フェノールノボラック型又はクレゾールノボラック型エポキシ樹脂等が挙げられる。これらのものは単独もしくは２種以上を組み合わせて用いてもよい。
【００１８】
また、エポキシ樹脂組成物に用いられる硬化剤としては、エポキシ樹脂組成物に従来から用いられている硬化剤、例えば酸無水物、イミダゾール類、フェノール系化合物、アミド類等が挙げられる。中でもイミダゾール類が保存安定性と反応性とのバランスに優れるので好ましい。
【００１９】
エポキシ樹脂と硬化剤との配合割合は質量比で１００：０．５〜１００：７程度の範囲である。この範囲よりエポキシ樹脂の割合が多いと、例えば、２００℃、３０分加熱しても粉体塗料が十分に硬化せず、絶縁層としての塗膜の特性が悪くなることがあり、この範囲よりエポキシ樹脂の割合が少ないと、保存安定性が低下するうえ、硬化が速くなり過ぎるため、絶縁層表面の平滑性が低下することがある。
【００２０】
このようなエポキシ組成物の粉体塗料を、予熱により温度調整した固定子ピース７に、流動浸漬法もしくは摩擦帯式電静スプレー法にて２〜５回程度の塗布した後、付着した塗膜を赤外線ヒータなどで約１６５℃まで昇温して溶融させる。続いて約１５０℃の熱風循環路にて１時間程度硬化させることで所望の厚さの薄肉絶縁被膜１３が得られる。
【００２１】
図５は、この発明の実施の形態１に係る薄肉絶縁被覆１３のボイド率を説明するための説明図であり、ボイドがない場合の薄肉絶縁被覆の絶縁耐圧Ｖ０に対する、ボイド含有率αがそれぞれ１％、２％、３％、４％の場合の絶縁耐圧Ｖαの比を示している。同図から、ボイド含有率αが２％よりも大きくなると絶縁耐圧が急に低下することが分かる。つまり、ボイド含有率αを２％以下に抑制することにより、ボイドがない場合に相当する絶縁耐圧を得ることができるといえる。
【００２２】
図６は、この発明の実施の形態１に係る薄肉絶縁被覆の厚さを説明するための説明図であり、固定子ピース７の巻き溝１２を構成する電磁鋼板を積層した面に設けられた薄肉絶縁被覆１３の厚さＤと絶縁耐圧の関係を示している。横軸は、薄肉絶縁被覆１３の厚さＤであり、縦軸は、第２の薄肉絶縁被覆１３の厚さが１５０μｍの場合の絶縁耐圧Ｖ１５０に対する厚さがＤの場合の絶縁耐圧ＶＤの割合ＶＤ／Ｖ１５０である。固定子ピース７は薄い電磁鋼板を積み上げることにより作られているため、巻き溝１２の表面には凹凸がある。同図中、領域Ｄ１（５０μｍ未満）では、上記凸凹による電界集中が原因で絶縁耐圧が急激に下がる。領域Ｄ２（５０μｍ以上１５０μｍ以下）では、上記凹凸による電界集中も抑制され且つボイドも発生しにくくなることから、絶縁厚さ分に相当した絶縁耐圧が得られることになる。領域Ｄ３（１５０μｍ超）では、絶縁層の厚さを増やすと、製造時に絶縁層内部に気泡ボイドが出来やすくなることに起因して、絶縁層厚さによる絶縁耐圧の向上効果が阻害される。つまり、領域Ｄ１では絶縁耐力が不足する可能性が高く、領域Ｄ３では絶縁耐力に寄与せずに巻き溝１２の空間を狭くする絶縁被膜層が生じることを示している。
【００２３】
よって、薄肉絶縁被覆１３の厚さが５０μｍ以上１５０μｍ以下となるように絶縁設計をすれば、単位膜厚あたりの絶縁性能を高くでき、その分、巻線に利用できる空間を得ることが出来る。また、この厚さは、従来のインシュレータを用いる場合と比較して１／５〜１／２に薄肉化されることになる。つまり、薄肉絶縁被覆１３の厚さを５０μｍ以上１５０μｍ以下にすることで、一層、巻線占積率を向上させることが可能となる。
【００２４】
このようにして作成された固定子分割体１０を、所定数環状に接合して固定子２を形成し、さらに固定子２に回転子３を挿入して筐体に組み込むことで、高電圧に耐え得る絶縁構造をもち、高電圧の回転電機に必要な絶縁の信頼性を維持したままで、巻線の占積率を向上させた高効率の回転電機１が得られる。
【００２５】
以上より、この実施の形態では、極歯単位で円周方向に分割され電磁鋼板を積層した固定子ピース７に、それぞれ電線８を巻装して巻線９を形成した複数の固定子分割体１０を、所定数環状に接合した固定子２を有する回転電機において、固定子ピース７の少なくとも電線８が巻装される面に、ピンホールが無く且つボイド含有率が２％以下の薄肉絶縁被覆を設けたので、ボイドなどによる絶縁耐圧の低下がなく、巻線９と対地絶縁の信頼性を維持したままで固定子２の巻線の占積率を向上させることができ、高電圧化に対応した高効率の回転電機１を実現できるという効果が得られる。
【００２６】
さらに、薄肉絶縁被覆１３の厚さを５０μｍ以上１５０μｍ以下とすることで、電磁鋼板を積層した面に生じる凹凸の電界集中による悪影響をより薄い膜厚で除くことができるので、その分、巻線の占積率を向上させることができる。
【００２７】
また、回転電機１を、電磁鋼板を積層して極歯単位で円周方向に分割された固定子ピース７を作成する工程、固定子ピース７の電線８を巻装する面に、ピンホールが無く且つボイド含有率が２％以下の薄肉絶縁被覆１３を、粉体塗装または電着塗装にて形成処理する工程、薄肉絶縁被覆１３が形成処理された固定子ピース７に、電線８を巻装して固定子分割体１０を作成する工程、固定子分割体１０を所定数環状に接合して固定子２を形成する工程、および固定子２に回転子３を挿入組立てする工程を経て製造するので、高電圧化に対応した高効率の回転電機１を得られる。
【００２８】
なお、この実施の形態では、薄肉絶縁被覆１３の形成方法として粉体塗装および電着塗装などを示したが、静電引力を用いたスプレー拭きつけ、および流動浸漬などでも良い。
【００２９】
実施の形態２．
図７は、この発明の実施の形態２に係る薄肉絶縁被覆を設けた固定子ピースを示す斜視図である。実施の形態１では、固定子ピース７の巻き溝１２を構成する面のみに薄肉絶縁被覆１３を設けたが、図７に示すように、固定子２の端となる固定子ピース７の端面１４に薄肉絶縁被膜１３を設けても良い。
【００３０】
このように固定子ピース７の端面側１４に薄肉絶縁被覆１３を設けることで、最外層の巻線９の端に位置する電線８と固定子ピース７との絶縁を強化することができる。これにより、巻線９を巻き溝１２の溝深さの全てを使って巻装できるようになるので、その分、巻線の占積率を向上させることができる。
【００３１】
実施の形態３．
図８は、この発明の実施の形態３に係る固定子分割体の断面図である。実施の形態１では、樹脂を主成分とした絶縁材料、例えば、エポキシ、ポリイミド、ポリアミド、ポリエステル、ＰＰＳなどの薄肉絶縁被覆１３によって固定子ピース７の巻き溝１２を構成する面を覆うようにしたが、図８に示すように、薄肉絶縁被覆１３として直鎖の長い分子構造をもつ低弾性エポキシや低弾性ポリイミド、低弾性ポリアミド、ポリエステル、もしくはシリコーンゴム、ウレタンなどの固定子ピース７に電線８を巻装する時に生じる外力により変形可能な絶縁材料を用いて、固定子ピース７の薄肉絶縁被覆１３と、それに隣接する電線８の対向する凹凸表面と空隙なく密接させるように構成しても良い。
【００３２】
このように固定子ピース７の薄肉絶縁被覆１３と、それに隣接する電線８の対向する凹凸表面と空隙なく密接させるように構成することで、絶縁の弱点部となる電線８と固定子ピース７との間の空隙をなくすことができる。さらに、変形可能な絶縁材料を用いることで、変位吸収作用や応力緩和作用がより発揮され、巻線工程などの製造時に生じるクラックなどの絶縁欠陥の発生を抑制することができる。これらにより、絶縁信頼性が一層向上する。
【００３３】
実施の形態４．
図９は、この発明の実施の形態４に係る固定子分割体の断面図である。実施の形態１では、１層の薄肉絶縁被覆１３によって固定子ピース７の巻き溝１２を構成する面を覆うようにしたが、図９に示すように、固定子ピース７の電線８が巻装される面に密接する第１の薄肉絶縁被覆１３ａの上に、電線８と対向する第２の薄肉絶縁被服１３ｂを設けてもよい。
【００３４】
図１０は、第１および第２の薄肉絶縁被服１３ａ、１３ｂを設けた場合の図３（ｂ）の断面Ｓ２に相当する部分の断面図を示しており、巻き溝１２のコーナー部１５の曲率半径を増大させることができるので、特に巻き溝１２内側の第１層目の巻線への応力を緩和できる。これにより、巻線工程など製造時に生じる電線８の被覆８ｂへのクラックなどの絶縁欠陥の発生を抑制することができ、絶縁信頼性が一層向上する。
【００３５】
なお、この実施の形態では、第１および第２の薄肉絶縁被覆１３ａ、１３ｂにて２層の薄肉絶縁被覆１３を形成するようにしたが、各層の薄肉絶縁被覆は従来のインシュレータに比べて非常に薄く形成することができるので、３層以上の多層としても良い。
【００３６】
また、図１１は、この発明の実施の形態４に係る固定子分割体の変形例を示す断面図である。同図のように、多層の薄肉絶縁被覆１３を、樹脂を主成分とした絶縁材料、例えば、エポキシ、ポリイミド、ポリアミド、ポリエステル、ＰＰＳなどから成る第１の薄肉絶被覆１３ａと、外力により変形可能な絶縁材料、例えば、直鎖の長い分子構造をもつ低弾性エポキシや低弾性ポリイミド、低弾性ポリアミド、ポリエステル、もしくはシリコーンゴム、ウレタンなどから成る第２の薄肉絶縁被覆１３ｂとで、２層に構成しても良い。
【００３７】
実施の形態５．
図１２は、この発明の実施の形態５に係る固定子分割体１０の断面図である。同図の固定子分割体１０では、固定子分割体１０の巻線を構成する電線８の内、最外層電線部８ｃの固定子分割体１０が互いに隣接する側に、相間の絶縁被覆１６を設けている。その他の構成は、実施の形態１と同じなので説明を省略する。
【００３８】
相間の絶縁被覆１６のボイド含有率と絶縁耐圧の関係は、薄肉絶縁被覆１３と同様に、図５で示す関係となる。同図は、ボイドがない場合の薄肉絶縁被覆の絶縁耐圧Ｖ０に対する、ボイド含有率αがそれぞれ１％、２％、３％、４％の場合の絶縁耐圧Ｖαの比を示しており、ボイド含有率αが２％よりも大きくなると絶縁耐圧が急に低下することが分かる。つまり、ボイド含有率αを２％以下に抑制することにより、ボイドがない場合に相当する絶縁耐圧を得ることができるといえる。
【００３９】
図１３は、図１２に示した複数の固定子分割体１０ａ、１０ｂの接合の状態を示す断面図である。それぞれの固定子ピース７ａ、７ｂに巻装された電線の最外層となる最外層電線部８ｃ（図１３中、破線で囲んだ電線の列）における、互いに隣接する上記固定子分割体１０ａ、１０ｂが対向する側の面に、ボイド含有率が２％以下の相間の絶縁被覆１６が設けられている。
【００４０】
この相間の絶縁被覆１６は、互いに隣接する固定子分割体１０ａ、１０ｂの異なる相となり巻線の間の絶縁を確保する役割を担う。このように相間の絶縁被覆１６を配置することで、それぞれの固定子分割体１０ａ、１０ｂの巻線が、異なる相の巻線と直接対向することがなく、電線の被覆にピンホールなどの絶縁欠陥があったとしても、相間の耐電圧が低下することは無い。従って、絶縁の信頼性を維持するために、互いに隣接する固定子分割体１０ａ、１０ｂの巻線間の距離を広げる必要もなく、その分、巻線の占積率を向上させることができる。
【００４１】
また、この実施の形態では、異なる相となる巻線間の絶縁のために絶縁紙を使用しないため、従来のような絶縁紙の挿入工程が必要無く、簡便に回転電機の固定子を組み立てることができる。
【００４２】
相間の絶縁被覆１６は、スプレーなどにより、樹脂を主成分とした絶縁材料、例えば、エポキシ、ポリイミド、ポリアミド、ポリエステル、ＰＰＳ（ポリフェニレンサルファイド）など、熱硬化性もしくは熱可塑性の樹脂を主剤とした絶縁膜を、巻装後の最外層電線部８ｃの上から塗布する工程で、容易に任意の厚さに可変させて形成できる。しかも、粉体塗装、電着塗装などを用いることで、ボイドの殆ど無い良質な絶縁膜が得られる。
【００４３】
尚、図１３では、固定子分割体１０ａ、１０ｂにそれぞれ設けた相間の絶縁被覆１６の間に間隙がある場合を示したが、固定子分割体１０ａ、１０ｂのそれぞれの相間の絶縁被覆１６の厚さを調整して、この間隙が生じないようにしても良い。このように間隙なく、互いに隣接する固定子分割体の巻線が対向する側における最外層電線部の面を覆うことで、上記間隙が存在することによる電界集中が緩和されるので、より相間の絶縁の信頼性が向上する。
【００４４】
また、図１３では、実施の形態１のように薄肉絶縁被覆１３が形成された固定子ピース７を用いる場合を示したが、実施の形態２〜４で示した薄肉絶縁被覆１３が形成された固定子ピース７を用いてもよく、同様な効果があることは言うまでもない。
【００４５】
実施の形態６．
実施の形態５では、熱硬化性もしくは熱可塑性の樹脂を主剤とした絶縁膜で形成された相間の絶縁被覆１６によって、それぞれ相間で対向する最外層電線部８ｃの相間側の面を覆うように構成したが、相間の絶縁被覆１６として、直鎖の長い分子構造をもつ低弾性エポキシや低弾性ポリイミド、低弾性ポリアミド、ポリエステル、もしくはシリコーンゴム、ウレタンなどの外力により大きく変形可能な絶縁材料を用いても良い。このような構成とすることで、図１４に示すように、隣接する最外層電線部８ｃ上の相間の絶縁被覆１６の間を相互に密接させることができるのみならず、これらと隣接する最外層電線部８ｃの凹凸表面と空隙無く密接するように構成することが可能となる。これにより、絶縁の弱点部となる最外層電線部８ｃの凹凸状の空隙をなくすことができ、絶縁信頼性をさらに一層向上させることができる。
【符号の説明】
【００４６】
１  回転電機、２  固定子、３  回転子、４  筐体、５  回転軸、６  軸受、７、７ａ、７ｂ  固定子ピース、８  電線、８ａ  導線、８ｂ  被覆、８ｃ  最外層電線部、９  巻線、１０、１０ａ、１０ｂ  固定子分割体、１１  絶縁板、１２  巻き溝、１３  薄肉絶縁被覆、１３ａ  第１の薄肉絶縁被覆、１３ｂ  第２の薄肉絶縁被覆、１４  端面側、１５  コーナー部、１６  相間の絶縁被覆。
【図１】
2011125145.tif 000003
【図２】
2011125145.tif 000004
【図３】
2011125145.tif 000005
【図４】
2011125145.tif 000006
【図５】
2011125145.tif 000007
【図６】
2011125145.tif 000008
【図７】
2011125145.tif 000009
【図８】
2011125145.tif 000010
【図９】
2011125145.tif 000011
【図１０】
2011125145.tif 000012
【図１１】
2011125145.tif 000013
【図１２】
2011125145.tif 000014
【図１３】
2011125145.tif 000015
【図１４】
2011125145.tif 000016
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
極歯単位で円周方向に分割され電磁鋼板を積層した固定子ピースに、それぞれ電線を巻装して巻線を形成した複数の固定子分割体を、所定数環状に接合した固定子を有する回転電機において、
上記固定子ピースの少なくとも上記電線が巻装される面に、ボイド含有率が２％以下且つ厚さが１００μｍより大きく１５０μｍ以下の薄肉絶縁被覆を有することを特徴とする回転電機。
【請求項２】
薄肉絶縁被覆は、固定子ピースに電線を巻装する時に生じる外力により変形可能な絶縁材料にて形成されていることを特徴とする請求項１記載の回転電機。
【請求項３】
薄肉絶縁被覆は、隣接する電線の対向する凹凸表面と空隙なく密接することを特徴とする請求項１または２に記載の回転電機。
【請求項４】
薄肉絶縁被覆は、少なくとも、固定子ピースの電線が巻装される面と密接する第１の薄肉絶縁被覆と、上記電線と対向する第２の薄肉絶縁被覆とを有する多層であることを特徴とする請求項１〜３のいずれかに記載の回転電機。
【請求項５】
固定子ピースに巻装された電線の最外層となる最外層電線部における、互いに隣接する固定子分割体が対向する側の面に、ボイド含有率が２％以下の相間の絶縁被覆を有することを特徴とする請求項１〜４のいずれかに記載の回転電機。
【請求項６】
相間の絶縁被覆は、互いに隣接する固定子分割体の巻線が対向する側における最外層電線部の面を、覆うように構成することを特徴とする請求項５記載の回転電機。
【請求項７】
相間の絶縁被覆は、互いに隣接する固定子分割体の巻線が対向する側における最外層電線部の面を、間隙なく覆うように構成することを特徴とする請求項６記載の回転電機。
【請求項８】
電磁鋼板を積層して極歯単位で円周方向に分割された固定子ピースを作成する工程、
上記固定子ピースの電線を巻装する面に、ボイド含有率が２％以下且つ厚さが１００μｍより大きく１５０μｍ以下の薄肉絶縁被覆を、粉体塗装または電着塗装にて形成処理する工程、
上記薄肉絶縁被覆が形成処理された上記固定子ピースに、電線を巻装して固定子分割体を作成する工程、
上記固定子分割体を所定数環状に接合して固定子を形成する工程、
および上記固定子に回転子を挿入組立てする工程を有することを特徴とする回転電機の製造方法。
【請求項９】
固定子分割体の巻装した電線の最外層となる最外層電線部の外側の面に、ボイド含有率が２％以下の相間の絶縁被覆を粉体塗装または電着塗装にて形成処理する工程を有することを特徴とする請求項８記載の回転電機の製造方法。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
極歯単位で円周方向に分割され電磁鋼板を積層した固定子ピースに、それぞれ、被覆を施した電線を巻装して巻線を形成した複数の固定子分割体を、所定数環状に接合した固定子を有する回転電機において、
上記固定子ピースの少なくとも上記電線が巻装される面に、ボイド含有率が２％以下且つ厚さが１００μｍより大きく１５０μｍ以下の薄肉絶縁被覆を有し、
該薄肉絶縁被覆を用いて所定の高電圧に耐える絶縁構造を有することを特徴とする高電圧の回転電機。
【請求項２】
薄肉絶縁被覆は、固定子ピースに電線を巻装する時に生じる外力により変形可能な絶縁材料にて形成されていることを特徴とする請求項１記載の高電圧の回転電機。
【請求項３】
薄肉絶縁被覆は、隣接する電線の対向する凹凸表面と空隙なく密接することを特徴とする請求項１または２に記載の高電圧の回転電機。
【請求項４】
薄肉絶縁被覆は、少なくとも、固定子ピースの電線が巻装される面と密接する第１の薄肉絶縁被覆と、上記電線と対向する第２の薄肉絶縁被覆とを有する多層であることを特徴とする請求項１〜３のいずれかに記載の高電圧の回転電機。
【請求項５】
固定子ピースに巻装された電線の最外層となる最外層電線部における、互いに隣接する固定子分割体が対向する側の面に、ボイド含有率が２％以下の相間の絶縁被覆を有することを特徴とする請求項１〜４のいずれかに記載の高電圧の回転電機。
【請求項６】
相間の絶縁被覆は、互いに隣接する固定子分割体の巻線が対向する側における最外層電線部の面を、覆うように構成することを特徴とする請求項５記載の高電圧の回転電機。
【請求項７】
相間の絶縁被覆は、互いに隣接する固定子分割体の巻線が対向する側における最外層電線部の面を、間隙なく覆うように構成することを特徴とする請求項６記載の高電圧の回転電機。
【手続補正３】
【補正対象書類名】明細書
【補正対象項目名】０００７
【補正方法】変更
【補正の内容】
【０００７】
この発明に係る回転電機は、極歯単位で円周方向に分割され電磁鋼板を積層した固定子ピースに、それぞれ、被覆を施した電線を巻装して巻線を形成した複数の固定子分割体を、所定数環状に接合した固定子を有する回転電機において、固定子ピースの少なくとも電線が巻装される面に、ボイド含有率が２％以下且つ厚さが１００μｍより大きく１５０μｍ以下の薄肉絶縁被覆を有し、該薄肉絶縁被覆を用いて所定の高電圧に耐える絶縁構造を有するものである。
【手続補正４】
【補正対象書類名】明細書
【補正対象項目名】０００８
【補正方法】削除
【補正の内容】
【国際調査報告】
2011125145.tif 000017
2011125145.tif 000018
2011125145.tif 000019
2011125145.tif 000020